【事件の表示】
　特許第２８４３６５７号「染料拡散熱転写用の被転写シート」の特許に対する特許異議の申立てについて、次のとおり決定する。
【結　論】
　訂正を認める。
　特許第２８４３６５７号の特許を維持する。
【理　由】
１．手続の経緯
　本件特許第2843657号の発明は平成2年7月20日（優先権主張：英国1989年7月21日、英国1989年11月9日）に特許出願され、平成10年10月23日に特許の設定登録がなされ、その後、王子製紙株式会社、中石幸明、石黒きよし、及びコニカ株式会社より特許異議申立がなされ、それに基づき取消理由通知がなされ、そして、その指定期間内である平成12年4月27日に訂正請求がなされた後、訂正拒絶理由が通知され、特許権者から平成12年6月16日付けで前記訂正請求書に対する手続補正書が提出されたものである。
2．訂正の適否
（1）訂正請求に対する平成12年6月16日付の手続補正の適否
　この補正は、訂正請求書における、訂正の内容（2）、（3）、（5）〜（7）、（9）、（10）、（12）〜（16）、（19）、（20）、（22）、及び（24）の記載を、実質上、削除し、併せて、これら訂正の内容に対応する訂正の理由に関する記載を、実質上、削除するものであって、これら補正は、訂正請求書の要旨を変更するものではなく、したがって、特許法第120条の4第3項において準用する同法第131条第2項の規定に適合するものである。
　よって、当該補正を認める。
（2）訂正事項（補正後のもの）
　本件明細書につき、訂正請求書に添付された訂正明細書に記載される次のイ〜チのとおりの訂正を求めるものである。
イ．明細書（平成2年9月7日付け手続補正書（タイプ印書により浄書）、以下、同じ）の特許請求の範囲における、
「染料受理性重合体組成物を含有してなる染料受理層すなわち被転写層を片側の面に支持するシート状の誘電性支持体からなる染料拡散熱転写用の被転写シートにおいて、該支持体の両側の面に帯電防止処理がなされていること及び該染料受理層を支持する側の面の帯電防止処理は該支持体と該染料受理層との間に導電性下地層を設けることからなるものであることを特徴とする染料拡散熱転写用の被転写シート。」を、
「染料受理性重合体組成物を含有してなる染料受理層すなわち被転写層を片側の面に支持するシート状の誘電性支持体からなる染料拡散熱転写印刷用の被転写シートにおいて、該支持体の両側の面に帯電防止処理がなされていること、該染料受理層を支持する側の面の帯電防止処理は該支持体と該染料受理層との間に導電性下地層を設けることからなるものであること及び該導電性下地層が、導電性を付与するためにアルカリ金属でドープされた複数のエーテル結合を有する有機重合体を含有してなるものであることを特徴とする染料拡散熱転写印刷用の被転写シート。」と訂正する。
ロ．明細書第4頁末行〜第5頁第1行（特許公報第2欄第12行）目における、「電子スチールカメラ」を、
「電子スチルカメラ」と訂正する。
ハ．明細書第6頁第16〜17行（特許公報第3欄第29行）目における、「recivercoat」を、「receiver　coat」と訂正する。
ニ．明細書第11頁第6〜15行（特許公報第5欄第10〜18行）目における、
「染料受理性重合体組成物を含有してなる染料受容層すなわち被転写層（receiver　coat）を片側の面に支持するシート状の誘電性支持体からなる染料拡散熱転写用の被転写シートにおいて、該支持体の両側の面に帯電防止処理がなされていること及び該染料受理層を支持する側の面の帯電防止処理は該支持体と該染料受理層との間に導電性の下塗層を設けることからなるものであることを特徴とする染料拡散熱転写用の被転写シート」を、
「染料受理性重合体組成物を含有してなる染料受容層すなわち被転写層を片側の面に支持するシート状の誘電性支持体からなる染料拡散熱転写印刷用の被転写シートにおいて、該支持体の両側の面に帯電防止処理がなされていること、該染料受理層を支持する側の面の帯電防止処理は該支持体と該染料受理層との間に導電性下地層を設けることからなるものであること及び該導電性下地層が、導電性を付与するためにアルカリ金属塩でドープされた複数のエーテル結合を有する有機重合体を含有してなるものであることを特徴とする染料拡散熱転写印刷用の被転写シート」と訂正する。
ホ．明細書第13頁第3〜4行（特許公報第5欄第43行）目における、「オーバーヒットプロジェクション」を、「オーバーヘッドプロジェクション」と訂正する。
ヘ．明細書第13頁第16〜17行（特許公報第6欄第5〜6行）目における、「下塗層（subbing　layer）が」を、「下塗層（subbing　layer）を」と訂正する。
ト．明細書第30頁第4行（特許公報第17欄第50行）目における、「Tegomer　HSI」を、「Tegomer　H-Si」と訂正する。
チ．明細書第33頁第3行（特許公報第19欄第38行）目における、「塗料」を、「染料」と訂正する。
（3）訂正の目的の適否、新規事項の有無及び拡張・変更の存否
　上記イの訂正は、被転写シートに関する「染料拡散転写用」という用途を、更に「印刷」用と限定するものであり、また、被転写シートに設けられる導電性下地層について、「導電性を付与するためにアルカリ金属でドープされた複数のエーテル結合を有する有機重合体を含有してなるものである」と、その材質を限定するものであって、いずれも、特許請求の範囲の減縮を目的とするものである。
　上記ロ、ハ、ホ〜チの各訂正は、明らかな誤記を是正するもので、誤記の訂正を目的とするものである。
　上記ニの訂正は、上記イの訂正に伴い、明細書の発明の詳細な説明の項の記載を、特許請求の範囲の記載に整合させるものであって、明瞭でない記載の釈明を目的とするものである。
　そして、上記イ及びニの訂正は、明細書第15頁第5〜8行（特許公報第6欄第32〜35行）目の記載に基づいてなされたものであって、新規事項の追加に該当せず、また、その他の訂正も、新規事項の追加に該当せず、そして、上記イ〜チの訂正は実質的に特許請求の範囲を拡張又は変更するものではない。
（4）独立特許要件の判断
　ここでは、訂正明細書の請求項に係る発明（以下、「本件発明」という）につき、当審が通知した取消理由通知の理由及びその証拠を基に、独立特許要件を満たすか否かにつき判断することとすることとするが、その場合、その他の特許異議申立の理由及び証拠についても、併せて、検討する。
（証拠方法）
　特願平１−１８６３０５号（特開平３−５１１８７号参照）の願書に最初に添付された明細書又は図面（以下、「先願明細書」という）には、
「普通紙の一面にフイルムが接着され他面に合成紙又は保護フイルムが接着されたラミネート紙のフイルム面に活性エネルギー線で硬化された染料受容層が形成されていることを特徴とする昇華型感熱転写記録方式の被記録体。」（特許請求の範囲第1項）、
「本発明は上記した従来技術の欠点をすなわち受像紙の白色度、記録後の受像紙のカール、記録画像の表面光沢とざらつき感を改良せんとしてなされたものであり、」（第2頁左上欄第5〜8行）、
「以下、本発明について図面を用いて詳細に説明する。第１図は本発明の被記録体の構造を示す模式的な断面図である。第１図中、１はフイルムであり接着剤５を介して普通紙３に接着されている。４は合成紙又は保護フイルムであり接着剤５を介して普通紙３に接着されている。２は染料受容層であるが、染料受容層のフイルムに対する密着性を上げるために第２図の如く易接着層６が設けられていてもよいし、被記録体の帯電性を防止するために第３図の如く帯電防止層７が形成されていてもよい。」（第２頁左上欄第１６行〜同頁右上欄第６行）、
「被記録体裏面の合成紙又は保護フイルムは被記録体のプリンター中の走行性を適正化するものであり、また普通紙からのごみの発生を防止するものであり、それらの目的に合致するものであればいずれの合成紙又は保護フイルムも使用可能であるがプリンター走行中の帯電性を考慮すると十分な帯電防止性を有する材料が好ましい。必要なら帯電防止剤を塗布してもよい。」（第２頁右上欄第１１〜１８行）、
「活性エネルギー線で硬化された染料受容層２は昇華性分散染料受容性樹脂と活性エネルギー線で硬化しうる架橋剤と少なくとも１種の離型剤からなる組成物をフイルム上に塗布した後、活性エネルギー線で硬化したものである」（第２頁右下欄第２〜６行）ことが記載されている。
　特開昭６０−３４８９８号公報（以下、「引用例１」という）には、
「基材と、加熱された際に熱転写シートから移行してくる染料が受容される前記基材上に設けられた受容層とを有し、受容層中に染料透過性の離型剤が含有されていることを特徴とする、熱転写シートと組合わされて用いられる被熱転写シート。」（特許請求の範囲第１項）、
「本発明は、従来技術に伴う欠点を解決しようとするものであって、・・・以下のような目的を達成しようとするものである。a）熱転写の際に、熱転写層の被熱転写層への剥離移行がなく、被熱転写シートと熱転写シートとが融着することのない熱転写シートと被熱転写シートとの組合せを提供すること。b）電気信号から直接写真のような連続的な階調を有する発色画像を得ること。」（第3頁左上欄第7〜18行）、
「実施例１
　・・・・・・・・・・・・・・・・・・・・
  基材として150μmの合成紙（王子油化製YUPO-FPG-150）を用い、この表面上に下記組成の受容層用塗料組成物をワイヤーバーコーティングにより乾燥時の厚みが10μmとなるように塗布して被熱転写シートを形成した。乾燥はドライヤーで仮乾燥後100℃オーブン中1時間行なった（溶剤を充分とばす）。
受容層用塗布組成物
　バイロン103(東洋紡製ポリエステル樹脂、Tg=47℃)        8重量部
　エルバロイ741(三井ポリケミカル製、EVA系高分子可塑剤、Tg=-32℃)　  2重量部
  KF-393(信越シリコーン製、アミノ変性シリコーンオイル)      0.125重量部
　X-22-343(信越シリコーン製、エポキシ変性シリコーンオイル)   0.125重量部
　トルエン                           70重量部
  メチルエチルケトン                 10重量部
  シクロヘキサノン                   20重量部
　・・・・・・・・・・・・・・・・・
　上記のようにして得られた熱転写シートと被熱転写シートとを、熱転写層と受容層が接するように重ね合わせ熱転写シートの支持体側からサ−マルヘッドにより、サ−マルヘッドの出力1W/ドット、パルス巾0.3〜4.5msec、ドット密度3ドット/mm、の条件で記録を行った結果、・・・得られた。」（第７頁右上欄第４行〜第８頁左上欄第5行）ことが記載されている。
　「ラミネート用材料総覧’85」加工技術研究会、昭和59年9月10日、第436〜440頁（以下、「引用例２」という）には、合成紙ユポに関し、
「（１）FPGグレード
（厚み 60,80,95,110,130,150,200,250ミクロン）
　標準グレードである。両表面とも紙状層となっており，表裏とも同じ印刷性，筆記性をもち，白色度，不透明度の高いグレードである。」（第４３６頁左欄下から第５行〜同頁右欄下から第２２行）、
「（９）優れた帯電防止性
　プラスチック系フィルムの欠点である帯電性を独自技術で解消している。」（第４３８頁右欄第１３〜１５行）ことが記載され、また、第４３７頁の表１の記載をみると、そこには、ユポのグレード FPGの#60、#80、#95、#110、#130、#150、#200、#250のものは、表面固有抵抗（Ω）が9×1011未満であることが示されており、併せて、他のグレードであるSGGグレードは表、裏があることが示されている。
　「機能性複合フィルム・シート」加工技術研究会、昭和61年2月25日、第352〜362頁（以下、「引用例３」という）には、合成紙ユポに関し、
「・EPGグレード（EPGはFPGの誤記かと認められる。）
（厚み 60,80,95,110,130,150,200,250ミクロン）
　標準品で、両表面とも紙状層となっており，白色度，不透明度の高い広範囲な用途分野に適する。表裏とも同じ印刷性，筆記性を有するグレードである。」（第３５５頁右欄下から第１０行〜同欄下から第５行）、
「　帯電防止性
　プラスチック系フィルムの欠点である帯電性を独自技術で解消している。」（第３５８頁左欄第２３〜同頁右欄第２行）ことが記載され、また、第３５６頁の表１の記載をみると、そこには、ユポのグレード FPGの#60、#80、#95、#110、#130、#150、#200、#250の全てのものは、表面固有抵抗（Ω）が9×1011未満であることが示されており、併せて、他のグレードであるSGGグレードは表、裏があることが示されている。
　特開昭５７−１４９３６３号公報（以下、「引用例４」という）には、
「下記（A）〜（C）成分を含む樹脂組成物からなることを特徴とする、水溶性塗布剤。
（A）水溶性の三級ないし四級窒素含有重合体　100重量部
（B）水溶性のポリアミンポリアミド-エピクロルヒドリン付加物　5〜75重量部
（C）ポリエチレンイミン、ポリ（エチレンイミン-尿素）およびポリアミンポリアミドのエチレンイミン付加物からなる群から選ばれた水溶性ポリイミン化合物　5〜100重量部」（特許請求の範囲第1項）、
「本発明は、合成紙用塗布剤およびそれを塗布した合成紙に関する。・・・しかし、このような合成紙は使用樹脂成分がポリオレフインであることに相当して印刷性および加工性が必ずしも満足すべきものではなく、従つて適当な表面処理をすることがふつうである。この表面処理の一つの方法として、表面に塗布剤を塗布するものがある。このような表面処理に使用する塗布剤の一つとして、水溶性の帯電防止性重合体からなるものがある（例えば、特開昭50-10624号公報）。この先行塗布剤は、インキ接着性の改善および帯電による加工性不良の改善の点ですぐれたものである。しかしながら、この塗布液の水溶性が過大である場合には、インキの耐水接着性の低下、オフセツト印刷におけるインキ転移不良、版汚れおよび水性インキのにじみの発生があり、従つて表面処理された合成紙はオフセツト印刷用紙としての適性に欠ける場合があつた。」（第2頁右上欄第13行〜同頁左下欄第17行）、
「特定の複数成分からなる水溶性かつ架橋性の樹脂組成物を使用したことによつて、前記の先行塗布剤に認められた諸問題点が改善される。すなわち、静電気による給排紙トラブルは特定の合成紙に特に適した重合体状帯電防止剤（成分（A））によつて有効に防止され、インキ転写不良、版汚れ、および耐水インキ接着性のように過度の水溶性に起因するトラブルは成分（B）と（C）と間の架橋によつて有効に防止される。」（第3頁左下欄第18行〜同頁右下欄第6行）、
「4）任意成分（成分（D））
　本発明塗布剤は上記成分（A）〜（C）を必須とするものであり、従つて成分（A）〜（C）を含む限り、そして本発明の効果が達成される限り、他の成分をさらに含むことはさしつかえない。このような任意成分の一つの例は、水溶性無機塩である。本発明塗布剤が無機塩を含んでいるときは、前記の帯電防止剤の帯電防止能が向上し、またオフセットインキの乾燥速度が大きい。・・・好ましい水溶性無機塩の例を挙げれば、炭酸ナトリウム、炭酸カリウム、炭酸水素ナトリウム、亜硫酸ナトリウム、その他のアルカリ性の塩、および塩化ナトリウム、硫酸ナトリウム、硝酸ナトリウム、・・・その他の中性塩、がある。」（第5頁右上欄第3〜末行）ことが記載されており、また、そこでは、ポリオレフィンを用いた合成紙は、印刷性および加工性が必ずしも満足できるものではなく、適当な表面処理をすることがふつうであり、その一つの方法として、表面に塗布剤を塗布するものがあり、塗布剤としては、水溶性帯電防止性重合体からなるものがあること（第２頁右上欄第１５行〜同頁左下欄第９行）が記載されている。
　特開平１−１４１７３６号公報（以下、「引用例５」という）には、
「（1）一般式・・・で表わされるポリエチレンイミン変性体を含有する水溶液をポリオレフィンフィルム上に塗布し、乾燥して皮膜を形成してなることを特徴とする印刷性の優れた熱可塑性樹脂フィルム。（2）ポリエチレンイミン変性体含有水溶液が、水溶性の三級ないし四級の窒素含有重合体を含有する、特許請求の範囲第1項に記載の熱可塑性樹脂フィルム。」（特許請求の範囲第1及び2項）、
「本発明は、印刷性の優れた熱可塑性樹脂フィルムに関し、特にポリオレフィンフィルム上に特定の化合物を含有する塗布皮膜を形成せしめたインキ接着性の改良された熱可塑性樹脂フィルムに関するものである。」（第1頁右下欄第10〜14行）、
「〔発明が解決しようとする問題点〕
　しかし、このようなポリエチレンイミンをアンカーコート剤として用いる表面処理方法は、処理直後のフィルムにおいては十分実用に耐える印刷物が得られるが、表面処理後の樹脂フィルムが印刷前に高温下で保管されていたものであったり、1年も経過したものであると、印刷時、特に紫外線硬化型インキ（UVインキ）及びオフセット印刷インキでの印刷時に、インキ転写不良が生じたり、インキ接着性が実用に耐え難い程度のものになることがある。」（第2頁右上欄第4〜14行）、
「ポリエチレンイミン変性体｛成分（A）｝」（第3頁左上欄第11行）、
「このポリエチレンイミン変性体水溶液は、他の成分、例えば帯電防止剤、乾燥促進剤等を含んでいてもよい。
2）帯電防止剤｛成分（B）｝
　本発明において任意成分として使用される帯電防止剤は、水溶性の三級ないし四級の窒素を含有する重合体である。ここで「四級」とは、「両性」をも包含するものである。このような含窒素重合体は、対応含窒素単量体の重合及び必要な場合の生成三級窒素含有重合体の四級化によってつくることができる。本発明に適当な含窒素単量体の具体例を挙げれば、例えば下記のものがある。・・・・・・・・・・・・・・・・・・・・・・本発明で最も適当な帯電防止剤重合体は、（a）成分の単量体が前記の単量体（ヘ）でX−がCl−であるものである。」（第3頁左下欄第11行〜第4頁左下欄下から第6行）、
「3）ポリアミンポリアミド・エピクロルヒドリン付加物｛成分C｝」（第4頁左下欄下から第5行〜同欄下から第4行）、
「4）その他の任意成分｛成分D｝・・・このような任意成分（D）の一つの具体例としては、水溶性無機塩がある。本発明の塗布剤が無機塩を含んでいるときには、前記の帯電防止剤の帯電防止能が向上し、またオフセットインキの乾燥速度が大きくなる。・・・好ましい水溶性無機塩の例を挙げれば、炭酸ナトリウム、炭酸カリウム、・・・、その他の中性塩がある。」（第4頁右下欄第11行〜第5頁左上欄第8行）ことが記載されている。
　特開昭63-315293号公報（以下、「引用例6」という）には、
「支持体の表面に画像受容層が設けられた熱転写記録用画像受像シートにおいて、前記支持体として、JIS　P-8132で測定したヤング率が1〜2,000kg/cm2である弾性樹脂層（b）の表裏面に、無機微細粉末を含有するポリオレフイン樹脂フイルムの延伸物よりなる内部に微細なボイドを多数有する合成紙（a,c）が一体に貼合された積層体を用いることを特徴とする熱転写記録用画像受容シート。」（特許請求の範囲第1項）、
「本発明の熱転写記録用画像受容シートを用いて感熱転写された複写は、カールが防止され、かつ、表面に印字、印刷されたときの凹凸が、支持体の裏面に残ることがない。」（第2頁右上欄第15〜18行）、
「（支持体の多層樹脂延伸フイルムよりなる合成紙）
支持体の合成紙としては、特公昭46-40794号、特開昭57-149363号、特公昭60-36173号公報等に記載される無機微細粉末を含有するポリオレフイン樹脂の延伸フィルムよりなる合成紙およびその表面に帯電防止ポリマー塗工層を設けた合成紙も利用可能であるが、・・・よりなる多層樹脂延伸フイルムであって、・・・であるポリオレフイン系合成紙が白抜けがなく、印刷面、鉛筆筆記性の面で好ましい。」（第3頁左下欄第6行〜右下欄第8行）、
「又、熱転写シートとの離型性を向上させるために画像受容層中に離型剤を含有せしめることができる。」（第6頁左下欄第8〜10行）、
「各実施例、比較例で作成した画像受像シートと昇華性染料（・・・）を塗布乾燥した転写紙を重ね合せ、熱傾斜試験機（・・・）を使用し、・・・、転写画像を得た。」（第9頁左下欄第4〜10行）ことが記載されている。ただし、その実施例においては、帯電防止ポリマー塗工層を設けた支持体が具体的に示されないものである。
  特開昭59-229395号公報（以下、「引用例7」という）には、
「1）熱転写記録方式に使用する被転写シートにおいて、転写シート中に導電性材料を含有することを特徴とする熱転写用被記録シート。
2）温度20℃、湿度（R.H.）65％の環境における表面固有抵抗値が1.0×1011Ω/□以下および/又は体積抵抗が5.0×1011Ω・cm以下である特許請求の範囲第1項に記載の被転写シート。」（特許請求の範囲第1及び2項）、
「本発明は、上記の欠点を改良し、インクドナーシートを何ら変更することなく、しかもいかなる種類のインクドナーシートに対しても解像度が高く、細線の再現性が良く、紙詰まりのない熱転写記録を得ることのできる被転写シートを提供することを目的とする。」（第1頁右下欄第19行〜第2頁左上欄第4行）、
「なお導電性材料含有の被転写シートは、サイズプレスにより導電性材料を塗布するか、もしくは支持体にオフラインで塗布又は含浸する、顔料等の塗料内に一緒に入れて塗布する等の方法で通常製造することができる。」（第2頁左下欄第11〜15行）ことが記載されており、また、その実施例1〜3では、導電性物質を溶解した液をサイズプレス方式で塗布して被転写シートを得たことが記載されている。
　特開昭60-219090号公報（以下、「引用例8」という）には、
「熱により粘着・溶融あるいは昇華性を示すインクを塗布したインクリボンと記録用紙を重ね合せ、熱的手段によりインクを転写し、記録用紙に画像記録を行なう熱転写記録方式に使用される熱転写記録用紙において、少なくとも、インク受容面に導電層を設けたことを特徴とする熱転写記録用紙。」（特許請求の範囲第1項）、
「この発明は以上の問題点に鑑みて、なされたもので、インクリボンとの静電力によるはりつきのない熱転写記録用紙を提供することを目的とする。」（第2頁右上欄第5〜7行）、
「このような構成の熱転写記録用紙としては、例えば・・・上質紙の片面にポリアミンを導電層として、塗布、乾燥させたのち、カレンダロールを通して、インク受容面のベック平滑度300秒、表面抵抗109Ωにしたものが挙げられる。」（第3頁左下欄第15〜末行）ことが記載され、また、第4図で基体に顔料、バインダと導電材料とからなるインク受容層を設けた例、第5図で基体に設けられたインク受容面であるコート層の上に導電層を設けた例、かつ、それぞれの例において基体のインク受容面とは反対側に導電層を設けること（第4頁左上欄第4〜12行、同頁左下欄第11〜18行）が示されている。
　特開昭63-222895号公報（以下、「引用例9」という）には、
「基材シートの片面に昇華性染料を含有する色材層を有している熱転写シートと組合わせて使用され、基材シートの片面に上記熱転写シートの色材層中より移行する昇華性染料を受容する受容層を形成してなる被熱転写シートにおいて、上記受容層面及び基材シートの裏面に、受像層面の表面固有抵抗が1×1013Ωcm以下であり、基材シートの裏面の表面固有抵抗が1×1010Ωcm以下となるように帯電防止処理を施してなることを特徴とする被熱転写シート。」（特許請求の範囲第1項）、
「本発明は上記の点に鑑みなされたもので、優れた帯電防止が図れ、特に熱転写記録における給紙の際に発生し易い2枚差しを確実に防止することができる被熱転写シートを提供することを目的とする。」（第2頁左上欄第7〜11行）、
「さらに、本発明被転写シートは熱転写シートとの剥離性を向上せしめるために受容層中に離型剤を含有せしめることができる。」（第3頁右下欄第5〜7行）ことが記載されており、その実施例においては、受容層を設けた反対側の面に、及び、受容層の上に、帯電防止剤を含む液をグラビアロールを用いてベタ印刷し乾燥したこと（実施例1、3、4）が記載されている。
　特開昭６２−１９８４９７号公報（以下、「引用例10」という）には、
「基材上に、加熱時に熱転写シートから移行する染料を受容する受容層を設けた被熱転写シートにおいて、上記基材が芯材の少なくとも片面に合成紙を貼着してなり、該基材の合成紙側に直接又は中間層を介して受容層を設けたことを特徴とする被熱転写シート。」（特許請求の範囲第１項）、
「しかしながら、上記被熱転写シートは基材としてポリオレフィン系樹脂など耐熱性の低い樹脂を樹脂成分とする合成紙を用いた場合、画像形成時の加熱によりもたらせる熱で合成紙に歪が残り、画像形成後の被熱転写シートがカールしてしまう不都合がある。」（第2頁左上欄第2〜７行）、
「本発明被熱転写シート1は、基材4の受容層5が設けられていない側に、帯電防止層8を設けることができ」（第4頁左上欄第15〜17行）、
「実施例１
　微細空孔を有する合成紙（厚さ60μ、王子油化合成紙製：ユポFPG）の片面にポリスチレン水溶液（製鉄化学製：ザイクセンN）を塗布（乾燥時塗布量10g/m2）、乾燥し、その面に上質紙（米坪量86g/m2）を重ね合わせ、温度90℃の熱ロール間で押さえて貼着を行った。更に、合成紙の貼着されていない上質紙の面に、上記ポリスチレン水溶液を塗布、乾燥させ、上記合成紙と同じ合成紙を同様にして貼着させて基材を形成した。次いで、上記基材の合成紙の一方の合成紙面に下記組成の受容層形成用組成物をワイヤーバーを用いて塗布し乾燥させ、乾燥時塗布量8g/m2の受容層を設け、被熱転写シートを得た。」（第５頁左上欄第１０行〜同頁右上欄第３行）、
「実施例2
　微細空孔を有する合成紙（厚さ110μ、王子合成紙製：ユポFPC）の片面にポリウレタン樹脂−ポリイソシアネート系接着剤の有機溶剤溶液を塗布（乾燥時塗布量10g/m2）、乾燥し、その面にキャストコート紙（米坪量84g/m2）を貼着させて基材を形成した。次いで、上記基材の合成紙上に・・・中間層を形成した。次いで、上記中間層上に下記の組成の受容層形成用インキ組成物をリバースロール方式で塗布（乾燥時塗布量4g/m2）、乾燥して受容層を形成した。・・・次いで、上記キャストコート紙の受容層のない側の面に・・・樹脂層を形成した。次いで、上記樹脂層上に、帯電防止剤（アナリティカルケミカル・ラボラトリー・オブ・スコーキー製：スタチサイド）の1％イソプロパノール溶液を塗布（乾燥時塗布量0.1g/m2）、乾燥させ、被熱転写シートを得た。」（第5頁右下欄第9行〜第6頁右上欄第1行）ことが記載されている。
　特開昭64-44781号公報（以下、「引用例11」という）には、
「（1）基材と、該基材上にクッション層、シート状物質、熱転写シートの色材層中の染料を加熱転写せしめて画像情報に応じた記録がされる受容層を順次設けてなる被熱転写シートにおいて、基材裏面にカール防止処理層を設けたことを特徴とする被熱転写シート。
（6）受容層が離型性付与処理が施された受容層である特許請求の範囲第1項記載の被熱転写シート。」（特許請求の範囲第1及び6項）、
「本発明はこの様な従来技術に鑑みなされたもので、良好な画像再現性の得られると共に保存時にカールが発生しない優れた被熱転写シートを提供することを目的とする。」（第2頁左上欄第14〜17行）、
「カール防止処理層6を接着層7及びシート状物8にて構成した場合、第1図に示すように必要に応じてシート状物8の下面に滑性層10を設けることができる。」（第3頁左上欄第7〜10行）、
「本発明において受容層5を構成する材質は、熱転写シートから移行する染料、例えば昇華性の分散染料の画像を受容し、・・・できるものを使用し、・・・、例えば、下記（a）〜（e）の合成樹脂が単独若しくは2種以上の混合により使用できる。」（第5頁左下欄第7〜14行）、
「被熱転写シートに帯電防止剤を含有せしめることもできる。帯電防止剤を含有せしめることにより、シート同志の滑りをより円滑にすることができると共に、被熱転写シートのほこりの付着を防止する効果がある。帯電防止剤は基材、受容層或いは滑性層中に含有せしめてもよいし、或いは帯電防止剤として基材裏面等に設けることができるが、基材裏面に帯電防止層を設けることが好ましい。」（第6頁右下欄第11〜19行）ことが記載されている。ただし、その実施例においては、被熱転写シートに帯電防止剤を含有せしめることは記載されていない。
　特開昭57-156292号公報（以下、「引用例12」という）には、
「発色性物質及び酸性物質を支持体上に塗布して記録層を形成する感熱記録シートに於て、該記録層中もしくは該支持体中に導電性物質を含有させる事を特徴とする感熱記録シート」（特許請求の範囲第1項）、
「本発明は前述した欠点を改良し、特にシート同志の付着のない、トレイでの集積性の良い感熱記録紙を提供する事にある。」（第2頁左上欄第2〜4行）ことが記載され、また、その実施例1において、紙料を抄造して得たものに対して、導電性物質としてアルキルトリメチルアンモニウム塩を溶解した液をサイズプレス方式にて塗工し支持体を得たこと、該支持体に感熱層形成液を塗布乾燥し感熱記録シートを作製したこと、その記録面の表面電気抵抗が7.0×109Ω/□であったこと、実施例2において、導電剤を含有しない支持体上に、導電剤として塩化カリウムを添加した感熱層形成液を塗布乾燥して感熱記録シートを作成したことが記載されている。
　特開昭63-78788号公報（以下、「引用例13」という）には、
「支持体とこの上に設けられた画像受容層とから実質的に構成された受像シートにおいて、支持体の少なくとも一方の面に導電層を設けるか又は支持体に導電性を付与することにより該導電層又は導電性を付与した支持体の表面電気抵抗が1013Ω以下であることを特徴とする受像シート。」（特許請求の範囲）、
「ところで、画像形成材料から受像シートへ画像を転写した後、金属板の如き転写支持板から受像シートを剥がす際、あるいは受像シートから画像を永久支持体上に再転写した後、受像シートから支持体を剥がす際支持体が帯電し、人体も帯電するので不快な電撃シヨツクを受ける事がある。従つて、本発明の目的は、帯電による電撃シヨツクを感じさせない受像シートを提供する事にある。」（第2頁左上欄第末行〜同頁右上欄第7行）ことが記載されており、その実施例においては、支持体に導電性微粒子を含む分散液を塗布乾燥し、その反対側の支持対面に画像受容層を設けて受像シートを作製したこと（実施例1）が記載されている。
　特開昭63-91286号公報（以下、「引用例14」という）には、
「（1）熱転写シートから加熱により移行する熱移行性の染料を受容する受像層と、帯電防止剤を含有する樹脂からなる帯電防止層と、これらの受像層及び帯電防止層を支持する基体シートとを有する被熱転写シート。
（2）前記受像層が基体シートの一方の面に設けられ、前記帯電防止層が該基体シートの他方の面に設けられていることを特徴とする特許請求の範囲第1項に記載の被熱転写シート。」（特許請求の範囲第1及び2項）、
「しかし、背面に帯電防止剤を塗布した被熱転写シートでは、長期間重ねて保存する場合、および高温・高湿下にて保存する場合に受像層とこの背面とがくっ付き合い、背面に塗布した帯電防止剤が受像層に移行してきて、受像層樹脂および受容層表面に悪影響を及ぼし、画像の形成が不可能になる等の問題点があることを知見した。本発明は高温・高湿下に長期間保存した場合でも帯電防止剤の受像層への移行を最少限におさえ、かつ充分な帯電防止効果が長期にわたって持続する被熱転写シートを提供せんとするものである。」（第2頁右上欄第3〜13行）、
「帯電防止層は・・・、通常は帯電防止剤と称されるものを樹脂中に練り込んだ混合物を使用して形成する。」（第6頁右上欄第6〜11行）、
「なお、本発明の被熱転写シートと組み合わせて使用する熱転写シートに帯電防止処理を施さなくても被熱転写シートに帯電防止層が設けてあれば、帯電によって生じる障害は大部分解消される。」（第6頁右下欄第19行〜第7頁左上欄第2行）ことが記載され、また、その実施例1においては、受像層を形成した基体シートの背面（受像層を形成していない面）にベタイン型両性界面活性剤、ポリアクリル酸エステル樹脂溶液からなる帯電防止層形成用組成物を塗布し、乾燥させて帯電防止層を形成したことが記載されている。
　特開昭59-148693号公報（以下、「引用例15」という）には、「発色性物質と該発色性物質を熱時反応して発色せしめる顕色性物質とを含有する感熱発色層を支持体の少なくとも一方の面上に設けてなる感熱記録体において、支持体が合成紙又は合成樹脂フイルムであり、かつ該支持体の感熱層を塗工する面の表面抵抗値が20℃、65％RHの雰囲気下で5×1010Ω以下であり、感熱層を塗工しない面の表面抵抗値が1×1012Ω以下であることを特徴とする感熱記録体。」（特許請求の範囲）、
「本発明は感熱記録体に関し、更に詳しくは感熱記録体の支持体としての合成紙又は合成樹脂フイルムを使用した時の記録体の帯電が原因となつて発生する通紙トラブル等を防止した感熱記録体に関するものである。」（第1頁左下欄第15〜19行）ことが記載されており、また、その実施例においては、ポリエチレンテレフタレートの両面に導電性酸化スズ等からなる導電処理液を塗布し支持体を得て、この支持体の片面に感熱塗液を塗布し感熱記録体を得たこと（実施例２）、導電性酸化亜鉛等からなる導電処理塗液をポリエチレンテレフタレートフイルムの両面に塗布し、その片面に感熱塗液を塗布し感熱記録体を得たこと（実施例３）、ポリプロピレンフイルムの両面にアルミニウムを蒸着し、その両面に感熱塗液を塗布し感熱記録体を得たこと（実施例４）が記載されている。
（対比、判断）
《その−１》
　本件発明と、先願明細書に記載される発明とを対比する。
　先願明細書の第３図に記載される被記録体は、フィルム1、普通紙3、接着層5、及び、合成紙又は保護フィルム4からなる積層体（このものは、導電性でなく誘電性支持体に相当する）を有し、また、昇華性分散染料受容性樹脂を用いて形成した染料受容層2を有し、そして、そのものは、該染料受容層と該積層体との間に帯電防止層（導電性下地層に相当する）を有し、更に、そこでの合成紙又は保護フィルム4は、帯電防止性を有する材料で構成するか、それに帯電防止剤を塗布してもよいものである。
　よって、両者は、共に、染料受理層を片側の面に支持するシート状の誘電体支持体からなる染料拡散熱転写用の被転写シートである点で共通し、該染料受理層が染料受理性重合体組成物を含有し、支持体の両側の面に帯電防止処理がなされており、更に、該支持体と該染料受理層との間に導電性下地層を設ける点でも一致する。
　しかし、該導電性下地層につき、本件発明では、「導電性を付与するためにアルカリ金属でドープされた複数のエーテル結合を有する有機重合体を含有してなる」ものであるのに対し、先願明細書には、帯電防止層につき具体的な記載がなく、当然のこととして、帯電防止層に、導電性を付与するためにそのような有機重合体を用いることが記載されず、また、その示唆もない。
　してみれば、本件発明は、導電性下地層が、「導電性を付与するためにアルカリ金属でドープされた複数のエーテル結合を有する有機重合体を含有してなるものである」という点で、先願明細書に対して、別異の発明を構成する。
　したがって、本件発明は先願明細書に記載された発明と同一であるとすることができない。
《その−２》
　本件発明と引用例１に記載のものとを対比する。
　引用例１の実施例１では、合成紙（王子油化製YUPO-FPG-150）を用い、この表面上に染料が受容される樹脂組成物を用いて受容層を設けて被熱転写シートを形成しているものである。
　そして、合成紙の製品であるYUPO-FPG-150は、引用例２及び３からみて明らかなとおり、帯電処理が施され、また、それは（SGGグレードとは異なり）表裏の区別がないものであり、したがって、その両面に帯電防止処理がなされたものである。
　よって、両者は、
「染料受理性重合体組成物を含有してなる染料受理層すなわち被転写層を片側の面に支持するシート状の誘電性支持体からなる染料拡散熱転写印刷用の被転写シートにおいて、該支持体の両側の面に帯電防止処理がなされているものである染料拡散熱転写印刷用の被転写シート」である点で共通する。
　一方、該染料受理層を支持する側の面の帯電防止処理について、本件発明は、「該支持体と該染料受理層との間に導電性下地層を設ける」ものであり、そして、該導電性下地層が、「導電性を付与するためにアルカリ金属でドープされた複数のエーテル結合を有する有機重合体を含有してなる」ものであるのに対し、引用例1には、その合成紙は帯電防止処理がなされたものであるが、どのような態様の処理を施したものか不明であり、したがって、引用例1の合成紙には、層状である導電性下地層が形成されているということができず、当然のこととして、そこには、上記のドープされた特定の有機重合体を含有する導電性下地層が記載されているとはいえず、以上の点で、両者は相違する。
　してみれば、本件発明は、上記相違点に関する構成を備える点で、引用例1に記載される発明に対して、別異の発明をなすものである。
　したがって、本件発明は引用例1に記載された発明であるということができない。
　以下、この相違点が、当業者の容易に想到できるものであるか否かにつき検討する。
　本件明細書の記載（特に、特許公報第1欄第13行〜第5欄第40行、第6欄第32〜37行、実施例の記載）によれば、従来、被転写シートの染料受容層に帯電防止剤と剥離剤とを一緒に使用した場合は、両成分は互いに競合することになり、すなわち、静電気を取り除くに十分な帯電防止剤を用いた場合には（染料担持シートの）染料被覆層の全部転写が妨げられず、また、全部転写が回避される場合には被転写シートの取扱性が悪くなる傾向にあったところ、本件発明では、染料受理層を支持する支持体からなる染料拡散熱転写印刷用の被転写シートにおいて、「該支持体と該染料受理層との間に導電性下地層を設ける」こと、そして、その導電性下地層が、「導電性を付与するためにアルカリ金属でドープされた複数のエーテル結合を有する有機重合体を含有してなるものである」という構成を採用することにより、その余の構成と相俟って、染料受理層が有効量の剥離剤を含んでいても染料受理層上に蓄積する静電気を有効に回避することができるようになり、その結果、上記問題点を解消することができたものである。
　これに対して、引用例1に記載の発明は、熱転写層の被熱転写層への剥離移行を防止し、連続的な階調を有する発色画像を得ることを目的とするものの、本件発明のように、染料受理層上に蓄積する静電気を有効に回避することを意図するものでなく、また、支持体と該染料受理層との間に導電性下地層を設けること、そして、導電性下地層に上記されたアルカリ金属でドープされた特定の有機重合体については、前記したとおり、何も示唆するところはない。
　次に、上記相違点につき、引用例2〜15の記載を順次みる。
　引用例2及び3には、合成紙ユポに関し、プラスチック系フィルムの欠点である帯電性を独自技術で解消していることが記載されるが、その欠点を解消したとされる独自技術につきこれ以上の記載はなく、上記相違点につき、示唆するところは何もない。
　引用例4及び５の記載をみると、そこには、重合体状帯電防止剤ないしは含窒素重合体からなる帯電防止剤を含む塗液を用い、合成紙ないしは熱可塑性樹脂フィルムに塗布層ないしは塗布皮膜を形成して、帯電防止性能をもたせることが記載されているものの、ここでのものは、染料受理層上に蓄積する静電気を有効に回避することに配慮するものでなく、まして、本件発明のように、被転写シートにおいて、支持体と染料受理層との間に導電性下地層を設けることまで教示するものでもない。
　この外、引用例4及び5には、塗布層ないしは塗布皮膜を形成する塗液が、上記帯電防止剤の外に、ポリアミンポリアミド-エピクロルヒドリン付加物、水溶性ポリイミン化合物ないしはポリエチレンイミン変性体、及び、炭酸ナトリウム、炭酸カリウム等から選択されるの水溶性無機塩、を含み得ることが記載され、更に、その水溶性無機塩を含む場合は帯電防止剤の帯電防止能が向上することが記載されるものの、これら引用例においては、その帯電防止付与手段として、上記重合体状帯電防止剤又は含窒素重合体と上記水溶性無機塩が認識されるに止まるものであり、それ以上の示唆はなく、したがって、帯電防止性を付与するために、アルカリ金属でドープされた複数のエーテル結合を有する有機重合体の使用についてまでは教示するところはない。
　引用例6には、画像受容層が設けられるものであって、昇華染料の画像が転写される熱転写記録用画像受容シートに関する発明が記載され、そして、その支持体に用いる合成紙として用いられるところの、無機微細粉末を含有するポリオレフィン樹脂の延伸フィルムよりなる合成紙につき、その表面に帯電防止性ポリマー塗工層を設けたものも利用可能であることが記載されるものであるが、そこでは、本件発明の如く、支持体と染料受理層との間に帯電防止性ポリマー塗工層を設けることまでは示されず、また、そこでは、上記のアルカリ金属でドープされた特定の有機重合体の使用につき示唆するものはなく、そのうえ、この引用例の発明は、カールを防止し、かつ、印刷されたときの凹凸が支持体の裏面に残ることがない熱転写記録用画像シートを提供することを主目的とするものであって、本件発明のように、染料受理層上に蓄積する静電気を有効に回避することに配慮するものでない。
　引用例7には、導電性材料を含有する被転写シートの製造方法として、「サイズプレスにより導電性材料を塗布するか、もしくは支持体にオフラインで塗布又は含浸する、顔料等の塗料内に一緒に入れて塗布する等の方法で通常製造すること」が記載されているだけで、そこでは、支持体の両面に対して導電性材料を塗布することまでは示されず、また、受理層の如きものを設けることにつき配慮するものでもなく、したがって、本件発明のように、染料受理層上に蓄積する静電気を有効に回避するために、「支持体と染料受理層との間に導電性下地層を設ける」ことが示されるところはなく、また、上記のアルカリ金属でドープされた特定の有機重合体の使用につき示唆もない。
　引用例8には、熱転写記録用紙に関し、インクリボンとの静電気によるはりつきのないものを提供することを目的として、熱転写記録用紙のインク受容面に導電層を設けること、すなわち、インク受容層に導電材料を用い、ないしは、インク受容面であるコート層上に導電層を設けることが記載されているだけで、そこでは、本件発明の如く、熱転写記録用紙の基材とインク受容層との間に、導電層を設けることについては示されるところはなく、また、導電層に、上記のアルカリ金属でドープされた特定の有機重合体を含有させることの示唆もなく、そのうえ、そこでの発明は、染料受理層が有効量の剥離剤を含んでいても染料受理層上に蓄積する静電気を有効に回避することについてまで配慮するものでもない。
　引用例９には、帯電防止が優れた被熱転写シートを提供することを目的として、その受容層面と基体シートの裏面に帯電防止処理を施すことが記載されるだけで、ここでも、基体シートと受容層との間に帯電防止処理を施すことまでは記載されず、したがって、本件発明の如く、染料受理層が有効量の剥離剤を含んでいても染料受理層上に蓄積する静電気を有効に回避することができるように、被転写シートの支持体と染料受理層との間に導電性下地層を設けることは示されず、また、上記のアルカリ金属でドープされた特定の有機重合体を用いることにつき示唆する記載もない。
　引用例10の実施例1及び2に記載される合成紙（ユポFPG）は、引用例２及び３の記載からみて明らかなとおり、両面に帯電防止処理を施されてなるものであり、よって、そこには、染料受理層を設けた被転写シートにおいて、該被転写シートの支持体の両側の面に帯電防止処理がなされているものが記載されているが、そこでの合成紙に対して、どのような態様の処理が施こされたものか不明であり、したがって、引用例10の支持体と染料受容層との間に層状の導電性下地層が形成されているということができず、また、当然のこととして、その導電性下地層が上記のアルカリ金属でドープされた特定の有機重合体を含有することが示唆されないものである。しかも、引用例10に記載の発明は、被熱転写シートのカールの発生の不都合を解消することを目的としてなされたものであって、本件発明のように、染料受理層が有効量の剥離剤を含んでいても染料受理層上に蓄積する静電気を有効に回避することにつき、配慮するところは何もない。
　引用例11には、被熱転写シートに関し、「帯電防止剤を含有せしめることにより、シート同志の滑りをより円滑にすることができると共に、被熱転写シートのほこりの付着を防止する効果がある。帯電防止剤は基材、受容層或いは滑性層中に含有せしめてもよいし、或いは帯電防止剤として基材裏面等に設けることができるが、基材裏面に帯電防止層を設けることが好ましい。」ことが記載されるが、そこには、本件発明のように、受理層が有効量の剥離剤を含んでいても受理層上に蓄積する静電気を有効に回避することができるように、「支持体と受理層との間に導電性下地層を設けること」が記載されず、また、導電性下地層が上記のアルカリ金属でドープされた特定の有機重合体を含有することも示唆されないものである。
　引用例12には、シート同志の付着のない、トレイでの集積性の良い感熱記録シートを提供することを目的とした発明が記載されており、その実施例では、導電性物質としてアルキルトリメチルアンモニウム塩を溶解した液をサイズプレス方式にて塗工し支持体を得て、感熱記録シートを作製したこと、また、導電剤を含有しない支持体上に、導電剤として塩化カリウムを添加した感熱層形成液を塗布乾燥して感熱記録シートを作成したが記載されるが、このように、基本的に染料受理層が設けられることのない感熱記録シートにつき、その支持体又は感熱層に導電剤を含有させることが示されるだけで、本件発明のように、染料受理層が有効量の剥離剤を含んでいても染料受理層上に蓄積する静電気を有効に回避することができるように、「支持体と染料受理層との間に導電性下地層を設けること」が記載されず、また、導該電性下地層が「導電性を付与するためにアルカリ金属でドープされた複数のエーテル結合を有する有機重合体を含有」することも示唆されない。
　引用例13には、帯電による電撃ショックを感じさせない受像シートを提供することを目的として、支持体の少なくとも一方の面に導電層を設けるか又は支持体に導電性を付与した支持体の表面電気抵抗が13Ω以下である受像シートに関する発明が記載されているが、その実施例では、具体的には、導電層は、支持体上の画像形成受像層とは反対側の面に形成されるものに過ぎず、ここでも、引用例12の場合と同じように、前記相違点に関する構成が示唆されない。
　引用例14には、「背面に帯電防止剤を塗布した被熱転写シートでは、長期間重ねて保存する場合、および高温・高湿下にて保存する場合に受像層とこの背面とがくっ付き合い、背面に塗布した帯電防止剤が受像層に移行してきて、受像層樹脂および受容層表面に悪影響を及ぼし、画像の形成が不可能になる等の問題点があることを知見した。」ことが記載され、このように、帯電防止剤は受像層に対して悪影響を及ぼすことが示されるものの、それを解決するために、上記相違点に関する構成を採用するというものでもなく、具体的には、ただ、受像層とは反対側の基体シートの面に帯電防止層を設けることが示されるに過ぎない。
　引用例15には、「感熱記録体の支持体としての合成紙又は合成樹脂フイルムを使用した時の記録体の帯電が原因となつて発生する通紙トラブル等を防止」することを目的として、「感熱記録体において、支持体が合成紙又は合成樹脂フイルムであり、かつ該支持体の感熱層を塗工する面の表面抵抗値が20℃、65％RHの雰囲気下で5×1010Ω以下であり、感熱層を塗工しない面の表面抵抗値が1×1012Ω以下である感熱記録体」に関する発明が記載され、その実施例においては、支持体の両面に導電処理液を塗布することが記載されるが、ここでの感熱記録体は、発色性物質と顕色性物質とを含有する感熱発色層を支持体の少なくとも一方の面上に設けてなるものであって、本件発明のように、染料受理層を支持体上に支持する被転写シートの分野に属するものではなく、したがって、本件発明のように、染料受理層が有効量の剥離剤を含んでいても染料受理層上に蓄積する静電気を有効に回避することができるように、「支持体と染料受理層との間に導電性下地層を設けること」、又は、導該電性下地層が「導電性を付与するためにアルカリ金属でドープされた複数のエーテル結合を有する有機重合体を含有」することが示唆されない。
　以上のとおり、引用例2〜15の記載からは、染料受理層が有効量の剥離剤を含んでいても染料受理層上に蓄積する静電気を有効に回避することができるように、「支持体と受理層との間に導電性下地層を設けること」、又は、導該電性下地層が「導電性を付与するためにアルカリ金属でドープされた複数のエーテル結合を有する有機重合体を含有」することのいずれもが教示されない。
　してみれば、引用例1に記載される発明に、同2〜15に記載されるものを併せてみても、上記相違点に係る構成が容易に想到することができない。
　したがって、本件発明は引用例1〜15の記載に基づいて当業者の容易に発明できたものであるということができない。
《その−3》
　本件発明と引用例6に記載の発明とを対比する。
　引用例6には、画像受容層が設けられるものであって、昇華染料の画像が転写される熱転写記録用画像シートが記載され、また、その支持体として用いられる、無機微細粉末を含有するポリオレフィン樹脂の延伸フィルムよりなる合成紙については、その表面に帯電防止性ポリマー塗工層を設けたものも利用可能であることが記載される。
　よって、両者は、
「染料受理性重合体組成物を含有してなる染料受理層すなわち被転写層を片側の面に支持するシート状の誘電性支持体からなる染料拡散熱転写印刷用の被転写シートにおいて、該支持体の面に帯電防止処理がなされている染料拡散熱転写印刷用の被転写シート」である点で共通するが、一方、その帯電防止処理につき、本件発明では、支持体の「両面に」施され、「染料受理層を支持する側の面の帯電防止処理は支持体と染料受理層との間に導電性下地層を設けることからなるものであること及び導電性下地層が導電性を付与するためにアルカリ金属でドープされた複数のエーテル結合を有する有機重合体を含有してなるものである」という構成を、更に、具備するものであるのに対し、引用例6に記載のものは、支持体として、表面に帯電防止性ポリマー塗工層を設けた合成紙を用いるとしても、その帯電防止性ポリマー塗工層が合成紙の両面にまで施されるものではなく、したがって、支持体と画像受理層との間に帯電防止性ポリマー塗工層が設けられているということができず、また、その帯電防止性ポリマー塗工層の成分も具体的に記載されず、当然のこととして、その塗工層が、導電性を付与するためにアルカリ金属でドープされた複数のエーテル結合を有する有機重合体を含有してなるものであるといえず、以上の点で、両者は相違する。
　そして、本件明細書の記載によれば、本件発明は、上記相違点に係る構成のうち、「支持体と染料受理層との間に導電性下地層を設ける」こと、そして、その導電性下地層が「導電性を付与するためにアルカリ金属でドープされた複数のエーテル結合を有する有機重合体を含有してなるものである」という構成を採用することにより、その余の構成と相俟って、染料受容層が有効量の剥離剤を含んでいても染料受容層上に蓄積する静電気を有効に回避することができるようになったというものである。
　してみれば、本件発明は、上記相違点に関する構成を備える点で、引用例6に記載される発明に対して、別異の発明をなすものである。
　したがって、本件発明は引用例6に記載された発明であるということができない。
《その−4》
　本件発明と引用例10に記載される発明（実施例1及び2の記載）とを対比する。
　引用例10の実施例１及び2の記載の解釈については、《その2》で記載したとおりであり、よって、両者は、
「染料受理性重合体組成物を含有してなる染料受理層すなわち被転写層を片側の面に支持するシート状の誘電性支持体からなる染料拡散熱転写用の被転写シートにおいて、該支持体の両側の面に帯電防止処理がなされているものである染料拡散熱転写用の被転写シート」である点で共通する。
　しかし、本件発明は、更に、染料受理層を支持する側の面の帯電防止処理について、「支持体と染料受理層との間に導電性下地層を設ける」ものであり、そして、導電性下地層が「導電性を付与するためにアルカリ金属でドープされた複数のエーテル結合を有する有機重合体を含有してなる」ものであるのに対し、引用例10に記載の合成紙は帯電防止処理がなされたものであるが、どのような態様の処理を施したものか不明であり、したがって、引用例10の合成紙には、層状である導電性下地層が形成されているということができず、当然のこととして、そこには、上記のドープされた特定の有機重合体を含有する導電性下地層が記載されているとはいえず、以上の点で、両者は相違する。
　そして、本件発明は、上記構成を備えることにより、染料受容層が有効量の剥離剤を含んでいても染料受容層上に蓄積する静電気を有効に回避することができるようになるというものである。
　これに対して、引用例10に記載の発明は、前記したとおり、被熱転写シートのカールの発生の不都合を解消することを目的としてなされたものであって、本件発明のように、染料受理層が有効量の剥離剤を含んでいても染料受理層上に蓄積する静電気を有効に回避することにつき、配慮するところは何もない。
　してみれば、本件発明は、上記相違点に関する構成を備える点で、別異の発明をなすものである。
　したがって、本件発明は、引用例10に記載された発明であるということができない。
《その−5》
　本件発明と引用例11に記載に発明とを対比する。
　引用例11に記載される被熱転写シートは、基材、基材上に熱転写シートの色材層中の染料を加熱転写せしめて画像情報に応じた記録がなされる受容層を設けてなるものであって、その受容層は昇華性の分散染料の画像を受容する合成樹脂が使用できるものであり、また、その被熱転写シートにつき、「帯電防止剤を含有せしめることにより、シート同志の滑りをより円滑にすることができると共に、被熱転写シートのほこりの付着を防止する効果がある。帯電防止剤は基材、受容層或いは滑性層中に含有せしめてもよいし、或いは帯電防止剤として基材裏面等に設けることができるが、基材裏面に帯電防止層を設けることが好ましい。」というものであって、基材、受容層、或いは滑性層に帯電防止剤を含有せしめ、また、基材裏面側に帯電防止層を設けて良いものである。
　よって、両者は、
「染料受理性重合体組成物を含有してなる染料受理層すなわち被転写層を片側の面に支持するシート状の誘電性支持体からなる染料拡散熱転写印刷用の被転写シートにおいて、該支持体の面に帯電防止処理がなされている染料拡散熱転写印刷用の被転写シート」である点で共通するが、一方、その帯電防止処理につき、本件発明では、支持体の「両面に」施され、「染料受理層を支持する側の面の帯電防止処理は支持体と染料受理層との間に導電性下地層を設けることからなるものであること及び導電性下地層が導電性を付与するためにアルカリ金属でドープされた複数のエーテル結合を有する有機重合体を含有してなるものである」という構成を、更に、具備するものであるのに対し、引用例11に記載のものは、基材、受容層、滑性層、基材裏面のいずれに帯電防止処理ないしは帯電防止剤層を施すとしても、その基材の両面に施されるとまで記載されず、したがって、支持体と受容層との間に帯電防止剤層が設けられているということができず、また、その帯電防止剤層の成分も具体的に記載されず、当然のこととして、その塗工層が、導電性を付与するためにアルカリ金属でドープされた複数のエーテル結合を有する有機重合体を含有してなるものであるといえず、以上の点で、両者は相違する。
　そして、本件明細書の記載によれば、本件発明は、上記相違点に係る構成を採用することにより、染料受理層が有効量の剥離剤を含んでいても染料受理層上に蓄積する静電気を有効に回避することができるようになるというものである。
　これに対して、引用例11に記載の発明は、良好な画像再現性と共に保存時にカールが発生しない優れた被熱転写シートを提供することを主たる目的とするものであって、帯電防止性については上記した以上の記載はなく、本件発明のように、染料受理層が有効量の剥離剤を含んでいても染料受理層上に蓄積する静電気を有効に回避することにつき、配慮するものではない。
　次に、引用例12〜14の記載をみても、引用例12には、《その2》で記載したように、基本的に染料受容層を有することのない感熱記録シートについて、その支持体又は感熱層に導電剤を含有させることが示されるだけであり、引用例13には、前記したように、支持体の少なくとも一方の面に導電層を設けるとするが、具体的には、導電層が支持体上の画像形成受像層とは反対側の面に形成されることが記載されるだけであり、そして、引用例14では、前記したように、背面に帯電防止剤を塗布した被熱転写シートにおいて、その帯電防止剤が受像層に移行してきて、受像層樹脂および受像層表面に悪影響を及ぼし、画像の形成を不可能にする等の問題点が指摘されるだけであり、すなわち、上記相違点に関する構成又はその意味合いが何も教示されるところはない。
　してみれば、染料受理層が有効量の剥離剤を含んでいても染料受理層上に蓄積する静電気を有効に回避することができるように、上記相違点に関する構成を採用することが当業者の容易に想到できるものではない。
　したがって、本件発明は、引用例11〜14に記載される発明に基づいて当業者の容易に発明できるものではない。
《その−6》
　本件発明と、引用例15に記載される発明とを対比する。
　本件発明は、染料受理層を支持する支持体からなる染料拡散熱転写印刷用の被転写シートにおいて、「支持体と染料受理層との間に導電性下地層を設ける」こと、そして、その導電性下地層が「導電性を付与するためにアルカリ金属でドープされた複数のエーテル結合を有する有機重合体を含有してなるものである」という構成を採用することにより、その余の構成と相俟って、染料受理層が有効量の剥離剤を含んでいても染料受理層上に蓄積する静電気を有効に回避することができたというものである。
　ところが、引用例15には、感熱記録体の支持体の両面に、導電性酸化スズ等からなる導電処理液、又は、導電性酸化亜鉛等からなる導電処理塗液を塗布し支持体を得ること、若しくは、その両面にアルミニウムを蒸着することが記載され、このように、感熱記録体の支持体の両面に導電性層ないしは導電性下地層を形成することが示されるものの、そこでは、染料受理層が支持体上に形成されないものであり、そして、そのように染料受理層が形成されないものであるから、当然のこととして、染料受理層が有効量の剥離剤を含んでいても染料受理層上に蓄積する静電気を有効に回避することができるように、「支持体と染料受理層との間に導電性下地層を設ける」という構成が示唆されず、また、同じく「導電性を付与するためにアルカリ金属でドープされた複数のエーテル結合を有する有機重合体」を用いることに関する構成も何も示唆されない。
　してみれば、他の構成については措くものとしても、上記意義を有する構成が示唆されない点で、本件発明は、引用例１５に記載の発明に基づいて当業者が容易に発明できたものであるということはできない。
　以上のとおりであり、本件発明は、特許出願の際独立して特許を受けることができないものであるということができない。
　よって、上記訂正請求は、特許法第１２０条の４第２項及び同条３項で準用する第１２６条第２〜４項の規定に適合するので、当該訂正を認める。
３．特許異議申立について
（１）本件発明
　本件特許第2843657号の請求項に係る発明は、平成12年4月27日付けの訂正請求（手続補正を含む）のとおりに訂正された明細書の、特許請求の範囲に記載されるとおりのものである。
　なお、訂正後の特許請求の範囲の記載は、前記2の（2）のイの箇所に掲載されている。
（２）特許異議申立の概要
　特許異議申立人　王子製紙株式会社は、証拠として、甲第1号証（前記引用例6）、甲第2号証（前記引用例1）、甲第3号証（前記引用例2）、甲第4号証（前記引用例3）、甲第5号証（前記引用例4）、甲第6号証（前記引用例5）、甲第7号証（前記引用例7）、甲第8号証（前記引用例8）、及び甲第9号証（前記引用例9）を引用して、本件発明は、甲第1号証又は甲第2号証に記載された発明であり、また、甲第1〜9号証に記載された発明に基づいて当業者が容易に発明できたものであり、その特許は、特許法第29条第1項第3号、また、同法第29条第2項の規定に違反してなされたものであって、取り消されるべきものである旨、主張する。
　特許異議申立人　中石幸明は、証拠として、甲第1号証（前記引用例11）、甲第2号証（前記引用例12）、甲第3号証（前記引用例13）、及び甲第4号証（前記引用例14）を引用して、本件発明は、甲第1〜4号証に記載された発明に基づいて当業者が容易に発明できたものであり、その特許は、特許法第29条第2項の規定に違反してなされたものであって、取り消されるべきものである旨、主張する。
　特許異議申立人　石黒きよしは、証拠として、甲第1号証（前記引用例10）、及び甲第2号証（前記先願明細書）を引用し、本件発明は、甲第1号証に記載された発明であり、また、甲第2号証の先願明細書に記載された発明と同一であり、その特許はは、特許法第29条第1項第3号、また、同法第29条の2の規定に違反してなされたものであって、取り消されるべきものである旨、主張する。
　特許異議申立人　コニカ株式会社は、証拠として、甲第1号証（前記引用例15）を引用し、本件発明は、引用例1に記載された発明に基づいて当業者が容易に発明できたものであり、その特許は、特許法第29条第2項の規定に違反して特許されたものであって、取り消されるべきである旨、主張する。
（３）判断
　本件発明は、上記２の（4）の独立特許要件の判断の個所で示したとおり、引用例1、2又は4に記載された発明であるとはいえず、先願明細書に記載された発明と同一であるといえるものではなく、そして、引用例1〜15に記載された発明に基づいて当業者が容易に発明できたものであるということもできない。
（４）まとめ
　以上のとおりであり、特許異議申立の理由及び証拠によっては、本件発明の特許を取り消すことができない。
　また、他に本件発明の特許を取り消すべき理由を発見しない。
　よって、結論のとおり決定する
【異議決定日】
平成１２年７月５日（２０００．７．５）
【訂正の要旨】
証正の要旨
　特許第２８４３６５７号の明細書を次の（１）〜（８）のとおり訂正する。
（１）明細書の特許請求の範囲における、
「染料受理性重合体組成物を含有してなる染料受理層すなわち被転写層を片側の面に支持するシート状の誘電性支持体からなる染料拡散熱転写用の被転写シートにおいて、該支持体の両側の面に帯電防止処理がなされていること及び該染料受理層を支持する側の面の帯電防止処理は該支持体と該染料受理層との間に導電性下地層を設けることからなるものであることを特徴とする染料拡散熱転写用の被転写シート。」を、特許請求の範囲の減縮を目的として、
「染料受理性重合体組成物を含有してなる染料受理層すなわち被転写層を片側の面に支持するシート状の誘電性支持体からなる染料拡散熱転写印刷用の被転写シートにおいて、該支持体の両側の面に帯電防止処理がなされていること、該染料受理層を支持する側の面の帯電防止処理は該支持体と該染料受理層との間に導電性下地層を設けることからなるものであること及び該導電性下地層が導電性を付与するためにアルカリ金属でドープされた複数のエーテル結合を有する有機重合体を含有してなるものであることを特徴とする染料拡散熱転写印刷用の被転写シート。」と訂正する。
（２）明細書第４頁末行〜第５頁第１行（特許公報第２欄第１２行）目における、「電子スチールカメラ」を、誤記の訂正を目的として、「電子スチルカメラ」と訂正する。
（３）明細書第６頁第１６〜１７行（特許公報第３欄第２９行）目における、「ｒｅｃｉｖｅｒｃｏａｔ」を、誤記の訂正を目的として、「ｒｅｃｅｉｖｅｒ　ｃｏａｔ」と訂正する。
（４）明細書第１１頁第６〜１５行（特許公報第５欄第１０〜１８行）目における、「染料受理性重合体組成物を含有してなる染料受容層すなわち被転写層（ｒｅｃｅｉｖｅｒ　ｃｏａｔ）を片側の面に支持するシート状の誘電性支持体からなる染料拡散熱転写用の被転写シートにおいて、該支持体の両側の面に帯電防止処理がなされていること及び該染料受理層を支持する側の面の帯電防止処理は該支持体と該染料受理層との間に導電性の下塗層を設けることからなるものであることを特徴とする染料拡散熱転写用の被転写シート」を、明瞭でない記載の釈明を目的として、
「染料受理性重合体組成物を含有してなる染料受容層すなわち被転写層を片側の面に支持するシート状の誘電性支持体からなる染料拡散熱転写印刷用の被転写シートにおいて、該支持体の両側の面に帯電防止処理がなされていること、該染料受理層を支持する側の面の帯電防止処理は該支持体と該染料受理層との間に導電性下地層を設けることからなるものであること及び該導電性下地層が、導電性を付与するためにアルカリ金属塩でドープされた複数のエーテル結合を有する有機重合体を含有してなるものであることを特徴とする染料拡散熱転写印刷用の被転写シート」と訂正する。
（５）明細書第１３頁第３〜４行（特許公報第５欄第４３行）目における、「オーバーヒットプロジェクション」を、誤記の訂正を目的として、「オーバーヘッドプロジェクション」と訂正する。
（６）明細書第１３頁第１６〜１７行（特許公報第６欄第５〜６行）目における、「下塗層（ｓｕｂｂｉｎｇ　ｌａｙｅｒ）が」を、誤記の訂正を目的として、「下塗層（ｓｕｂｂｉｎｇ　ｌａｙｅｒ）を」と訂正する。
（７）明細書第３０頁第４行（特許公報第１７欄第５０行）目における、「Ｔｅｇｏｍｅｒ　ＨＳＩ」を、誤記の訂正を目的として、「Ｔｅｇｏｍｅｒ　Ｈ−Ｓｉ」と訂正する。
（８）明細書第３３頁第３行（特許公報第１９欄第３８行）目における、「塗料」を、誤記の訂正を目的として、「染料」と訂正する。
（５４）【発明の名称】
染料拡散熱転写用の被転写シート
（５７）【特許請求の範囲】
　【請求項１】　染料受理性重合体組成物を含有してなる染料受理層すなわち被転写層を片側の面に支持するシート状の誘電性支持体からなる染料拡散熱転写
印刷
、
及び該導電性下地層が、導電性を付与するためにアルカリ金属塩でドープされた複数のエーテル結合を有する有機重合体を含有してなるものであること
印刷
【発明の詳細な説明】
　本発明は新規な構造を有する染料拡散熱転写印刷用の被転写シートに関する。
　熱転写印刷（ｔｈｅｍｍａｌ　ｔｒａｎｓｆｅｒ　ｐｒｉｎｔｉｎｇ，“ＴＴＰ”）は一種又はそれ以上の熱転写性染料を熱的刺激に応じて染料担持シートから被転写体（ｒｅｃｅｉｖｅｒ）に転写させる方法についての一般的用語である。古くから、織成布及び編成布並びに種々の他の目の粗い又は細隙のある材料の熱転写印刷のためには昇華ＴＴＰが使用されてきた。昇華ＴＴＰは被印刷材料上に所望のパターンを昇華性染料の形で担持するシートを載せ、ついで該染料担持シートの全域上に典型的には１８０〜２２０℃に加熱されたプレートを用いて熱及び適度の弱い圧力を３０〜１２０秒の間加えることによってこれらの染料を被印刷材料の表面上及びその細隙中に昇華させ、かくして実質的に全量の染料を転写させる方法である。
　より近年になって開発されたＴＴＰ法の一つによれば、印刷はビデオ、コンピューター、電子ス
チル
　この熱転写法によれば、用いた染料又は染料混合物によって決定される色で単色プリントを与え得るが、同様な要領で種々の着色染料被覆層で順次に印刷することにより完全な着色プリントも達成できる。完全な着色プリントは同じ染料担持シートに沿って反復される連続系列として配列した個別的な均一なプリントサイズの帯域として与えられるのが都合良い。
　使用される典型的な被転写シートは染料分子に対して親和性をもつ材料を含有する染料受理組成物からなる染料受理層すなわち被転写層（ｒｅｃ
ｅ
　適当な染料受理材料の例としては、飽和ポリエステル類、好ましくは、普通溶剤に可溶性であって被覆組成物としてシート状支持体に塗布され、次いで乾燥されて染料受理層を形成することが容易に可能な飽和ポリエステル類が挙げられる。
　種々のシート状材料が被転写シートの支持体用に提案されており、例えばセルロース繊維紙、熱可塑性プラスチックフィルム例えば二軸延伸ポリエチレンテレフタレートフィルム、紙のような取扱特性を付与するために気孔を設けた（ｖｏｉｄｅｄ）プラスチックフィルム（従って、“合成紙”と一般的に呼ばれる）及びこれらのシートの２種又はそれ以上からなるラミネートが挙げられる。しかしながら、本発明者らは、ある種の被転写シートは不十分な取扱適性を有し、これが該被転写シートを未使用の被転写シートの梱包で及び該被転写シートから作製した印刷物の積み重ね（ｓｔａｃｋｓ）で貯蔵した際に特に著しいことを認めた。事実、個々のシートが、互いに接触している隣り合ったシートと関連して移動し得る場合であっても、かかるシートは、１方のシートが他方のシート上を容易に滑る傾向にあるよりもむしろ一般的にはくっつく傾向にある。
　かかる問題は多数の種々の原因によるものであるが、とりわけ誘電体すなわち暴露された表面上に静電気の電荷を容易に蓄積する材料である熱可塑性プラスチックフィルム、合成紙及び若干のセルロース紙に基づいたシートにおいて一般的に生じることを本発明者らは認めた。本発明者らは、被転写シートの両方の面の表面抵抗率を、一般的に１×１０１３Ω未満までに下げることによって上記の特定の問題を軽減できることを認めた。染料受理層から離れた反対側については、裏面被覆層（ｂａｃｋｃｏａｔ）（これはまた別の諸機能を付与し得る）に帯電防止剤を含侵させ得るが、支持体の被転写側については、染料受理層に帯電防止剤を含侵させると、剥離剤が存在する場合には望ましくない副作用も生じることを本発明者らは認めた。
　解像力の高い印刷は、適当な印刷機例えば前記に挙げたプログラム可能なサーマルプリントヘッドを使用して染料拡散熱転写によって実施できる。典型的なサーマルプリントヘッドは、１▼ｍｍ▲当り６個又はそれ以上のピクセルを印刷する微小ヒータの列を有し、一般にはピクセル１個当り２個のヒーターを有する。印刷されるピクセルの密度が高ければ高い程、潜在的な解像力は大きくなるが、現在入手可能なプリンターは１回に１列のピクセルを印刷し得るのみであり、したがって通常はほとんどゼロから約１０ｍｓ（ミリセカンド）まで、ただしある種のプリンターでは最長１５ｍｓまでの程度の短かい熱パルス（ｈｏｔ　ｐｕｌｓｅｓ）でこれらのピクセルを高速度で印刷することが望ましく、その場合各ピクセルの温度は典型的には最長のパルスの間に約３５０℃まで上昇する。
　典型的な染料受理性組成物は、印刷中に使用される温度よりも低い軟化温度をもつ熱可塑性重合体である。印刷パルスは上記のように短かいが、印刷パルスは染料被覆層と染料受理層との間の溶融結合（ｍｅｌｔ　ｂｏｎｄｉｎｇ）の程度（ｄｅｇｒｅｅ）を生起するのに十分であり得、その結果染料被覆層の全領域が被転写体に全部転写（ｔｏｔａｌ　ｔｒａｎｓｆｅｒ）される。転写される量は、ほんの数個のピクセル幅から、全印刷領域にわたって密着している２枚のシートまでの範囲で変化し得る。
　前記の特定の問題を克服するために、染料受理層に剥離剤を添加することについて種々の提案がなされている。特に有効な方法（ｓｙｓｔｅｍｓ）は、架橋性シリコーンと架橋剤を含むものであり、これらは染料受理性材料を含有する染料受理被覆組成物すなわち被転写体被覆組成物に含侵させることができ、該組成物を支持体上に塗布した後に架橋を行ない染料受理層を形成する。
　あいにく、剥離剤と帯電防止剤の両方は、被転写体の表面で作用し、一緒に使用した場合には互いに競合する。従って、剥離剤と帯電防止剤とを含有する染料受理層が静電気の問題を取り除くのに十分な帯電防止剤を有する場合には全体の転写はもはや妨げられない。また、全転写（ｔｏｔａｌ　ｔｒａｎｓｆｅｒ）が回避される場合には、取扱適性が悪くなる傾向にある。しかしながら、本発明者らは今般、染料受理層が有効量の剥離剤を含んでいようと含んでいないにせよいずれにしても染料受理層上に蓄積する静電気を回避できる新規な被転写シート構造物を開発した。
　従って、本発明の第１の要旨によれば、
染料受理性重合体組成物を含有してなる染料受理層すなわち被転写層を片側の面に支持するシート状の誘電性支持体からなる染料拡散熱転写印刷用の被転写シートにおいて、該支持体の両側の面に帯電防止処理がなされていること、該染料受理層を支持する側の面の帯電防止処理は該支持体と該染料受理層との間に導電性下地層を設けることからなるものであること及び該導電性下地層が、導電性を付与するためにアルカリ金属塩でドープされた複数のエーテル結合を有する有機重合体を含有してなるものであることを特徴とする染料拡散熱転写印刷用の被転写シート
　染料受理層の熱可塑性重合体の形態で置かれる（ｏｖｅｒｌａｙｉｎｇ）帯電防止層を有しているのにもかかわらず、導電性下地層（ｕｎｄｅｒｃｏａｔ）の効果は染料受理層の表面で表面抵抗を著しく低減することであることが本発明者らによって認められた。導電性下地層の上にある染料受理層の表面の導電率は、事実予期されるように該導電性下塗層自体の導電率よりも小さい。しかしながら、本発明者らは、染料受理層の結果として生じた暴露表面が静電気を誘導された取扱い上の問題に対して有効な解決を与えることを実際上十分に行ない得ることを知見した。
　更にまた、慣用の帯電防止剤を導入されることによって剥離剤の効果が十分に低減されて前述の全転写の問題を招来する剥離剤を含有する染料受理被覆組成物を使用する際に、染料受理層中の帯電防止剤を、その染料受理層の下の有効な導電性下地層で、置き換えると剥離剤も上記全転写の問題を取り除くことを可能にすることが今般本発明者らによって知見された。
　導電性の下塗層（ｓｕｂｌａｙｅｒ）はまた、別の目的に、例えば下地層前駆組成物の被覆特性を向上させるために、該下地層の機械的特性を向上させるために、あるいは湿潤状態で使用するための吸湿性を改良するために、別の成分も含有し得る。
　導電性下塗層を透明になし得且つ実質的に無色になし得、従って例えば通常の印刷物例えば反射光によって見られる印刷物の他にオーバー
へ
　以下に記載する大部分の且つ使用可能な前記組成物は全部、適当な厚さ、例えば１μｍで使用した場合には、上記の特性を有するであろう。　
　塗布された被膜の種々の別の層（ｌａｙｅｒ）も存在し得る。例えば支持体は接着性の下塗層を有し得、このことは薄塗り（ｆｉｌｍ　ｃｏａｔｉｎｇ）用途においては慣用されている。しかしながら、（以下により詳細に述べるように）染料受理層の硬化条件と適合した硬化条件を有する導電性下塗被覆層（ｓｕｂｃｏａｔ）は、任意の通常の下塗層（ｓｕｂｂｉｎｇ　ｌａｙｅｒ）を存在させずに支持体と直接に接触させて使用した場合であっても、染料受理層と支持体との間にそれ自体で有効に強い結合を付与することが本発明者らによって認められた。　
　被転写シートはまた支持体の染料受理層と離れた片側の面に少なくとも１つの裏面被覆層を有し得る。裏面被覆層は染料受理層に対して均衡（ｂａｌａｎｃｅ）を与え、温度又は湿度が変化する間のカールを底減し得る。裏面被覆層はまた取扱い特性及び筆記（ｗｒｉｔｉｎｇ）特性の改良を含めて数種の特定の機能を有することができ、該裏面被覆層の種々の例は当該技術の文献に記載されている。しかしながら、染料受理層と異なり、裏面被覆層に帯電防止剤を導入することは、通常は裏面被覆層の機能を妨げない。本発明においては、裏面被覆層自体に帯電防止剤を含侵させる方が好ましい。しかしながら、裏面被覆層と支持体との間に導電性下塗層を設けることが同様に有効であり得る。
　本発明の導電性下塗層は誘電性支持体を有する種々の被転写体に利点を付与し得る。支持体が熱可塑性プラスチックフィルムのシートである場合には特に有利である。導電性下塗層は、合成紙、及び静電気の蓄積が取扱いの問題を提起するかもしれない若干のセルロース紙に対しても有効に採用し得る。ラミネートが複数のシートからなり複数のシートの少なくとも１つが熱可塑性プラスチック材料から形成されている場合には、ラミネートにもまた上記と同じ処理が有効であり得る。
　本発明者らは、特に有効な導電性の下塗層が、導電性を付与するためにアルカリ金属塩でドープされた複数のエーテル結合を有する有機重合体を含有してなるものであることを知見した。導電性は、アルカリ金属の量を配位すると思われるエーテル結合の数に相当する量まで増やすことによって定常的に大きくし得る。しかしながら、アルカリ金属の量を増やすことは吸湿性を増大させるので、適当な導電性を付与するような少ない量のアルカリ金属塩を使用するのが好ましい。本発明者らはより小さい原子番号のアルカリ金属が最も有効であること、従ってリチウム塩を使用することが好ましいことを知見した。
　有機酸のリチウム塩が特に好ましい。しかしながら、本発明者らはまた硝酸リチウム又はチオシアン酸リチウムを使用して若干の良好な結果を得ている。
　本発明の好ましい有機重合体は、１分子当り少なくとも１個のエーテル結合を有する化合物の少なくとも１種と、該エーテル結合とではなく前記化合物と反応性の結合剤とを含有するものであり、前記化合物と該結合剤の共通した反応性官能価が４である。特に好ましい重合体は架橋されているものである。これらの重合体は結合剤及び／又はエーテル含有化合物と反応性の別の多官能価の化合物を添加することによって製造し得る。しかしながら、結合剤とエーテル含有化合物については、一方が少なくとも２の官能価を有し、他方が少なくとも３の官能価を有することが好ましい。
　特に好ましい有機重合体はポリアルキレングリコールと、該ポリアルキレングリコールの末端水酸基と反応性の多官能価架橋剤との酸触媒反応の生成物である。好ましい架橋剤は、酸触媒反応条件下で上記の末端水酸基と反応性の多官能価Ｎ−（アルコキシメチル）アミノ樹脂である。その例としては尿素、グアナミン及びメラミン樹脂のアルコキシメチル誘導体である。低級アルキル化合物（すなわちＣ４ブトキシ誘導体まで）が商業的に入手可能であり、その全部が有効に使用できるが、メトキシ誘導体がより好ましい。その理由はそれよりも揮発性のそれの副生成物（メタノール）が後に除去し得ることがよりはるかに容易であるからである。該メトキシ誘導体の例は、アメリカン・シアナミド（Ａｍｅｒｉｃａｎ　Ｃｙａｎａｍｉｄ）社から商品名Ｃｙｍｅｌ（シメル）として種々の等級で販売されているヘキサメトキシメチルメラミン類であり、適当な粘度を得るために部分的プレポリマー化した（オリゴマー）形で使用するのが適当である。ヘキサメトキシメチルメラミン類は置換基による立体障害に応じて３〜６官能価であり、適当な酸触媒例えばｐ−トルエンスルホン酸（ＰＴＳＡと略記する）を用いて高度に架橋された物質を製造できる。
　本発明に好ましいポリアルキレングリコール類はポリエチレングリコール類である。本発明者らはポリプロピレングリコール類を用いて有用な結果を得ているが、その系列（ｓｅｒｉｅｓ）が大きくなるにつれて防湿性が低下し、且つ通常的に極めて薄い導電性被膜の強度が低下する。ポリエチレングリコール類は分子量が約１０，０００（重量平均分子量）まで、場合によってはそれよりも大きいものが容易に入手できるが、本発明にとってはアルカリ金属塩が配位するためのエーテル部位（ｓｉｔｅ）の数に対応して架橋の高水準を維持するために分子量を２，０００に限定することが好ましい。ある程度までは、この比率は下地層の吸湿性を制御し、より高度に架橋された材料が特に湿潤状態で使用するのに好ましい。適当な低分子量ポリエチレングリコール類としてはジエチレングリコール及びトリエチレングリコールが挙げられる。
　本発明の第１の要旨による被転写シートは、カセットに装填した長い細片の形状で販売且つ使用でき、あるいは個々のプリントサイズの部分に切断できあるいは別の場合には、プリンターがここに与えた諸特性を全て利用するように感熱プリント用ヘッドを含有しているか否かであろうと、被転写シートを用いようとする何れかのプリンターの諸要件に適するように適合させ得る。
　熱転写プリンターに装填される本発明の被転写シートのプリントサイズの積重ね物すなわちスタック（ｓｔａｃｋ）は、被転写シートの導電性の層が、被転写シートをスタックから個々に、プリンター中の印刷機構に静電誘導ブロッキング（ｂｌｏｃｋｉｎｇ）によって妨げられることなく、供給することを可能にするという点で特に都合がよい。また、ほこりを拾い上げる危険も少ない。
　好ましい被転写シートは、染料受理層が剥離系でドープされた染料受理性重合体を含有してなるものであって、該剥離系が水酸基多官能性シリコーンであって酸触媒反応条件下で該シリコーンの多官能価水酸基と反応性の多官能価Ｎ−（アルコキシメチル）アミン樹脂の少なくとも１種で架橋されてある水酸基多官能性シリコーンの少なくとも１種を含有するものである。上記のアミノ樹脂の例としては、導電性下地層に関して前記に述べたもの、例えば“シメル”ヘキサメトキシメチルメラミン類が挙げられる。染料受理層中で使用される架橋剤は導電性下地層の結合剤と本質的に同じであることが好ましい。“本質的に同じ”ということは、シメルの種々の等級が被覆する間、例えば本質的に同じ化学的特性を保持しながら粘度を調整することが望しくあり得ることを意味する。別の相異点は染料受理層に関して、酸触媒が被覆組成物の保存寿命を延ばすために最初に添加された場合には、ブロックされるのが好ましいということである。このような酸触媒の例としては、アミンでブロックされたＰＴＳＡ（例えばＮａｃｕｒｅ２５３０）及びアンモニウム・トシレートが挙げられる。
　前記の剥離系は染料受理性重合体組成物に添加された後に硬化され、予備形成された導電性下地層上に被膜として塗布される。剥離系の使用すなわち酸触媒化は、下地層同様に、２つの層の間で適合性（ｃｏｍｐａｔｉｂｉｌｉｔｙ）になり、被転写層
を積み重ねる前に導電性下地層の硬化を完全にすべきである場合であっても、種々の、適合性のより低い条件下で架橋されたシリコーン剥離剤を使用する場合よりも強い結合が２つの層の間で得られることが認められる。
　添付図面に示した特定の実施態様を参照しながら本発明を説明する。
　第１図は本発明の被転写シートの横断面の図解図であり、第２図は本発明の第２の被転写シートの横断面の図解図である。
　第１図に示した被転写シートは二軸延伸ポリエチレンテレフタレートフィルム１からなる支持体を有する。この支持体の一方の面上に被覆されているのは、本発明の導電性下地層２であり、染料受理層３によって上面を被覆されている。支持体の反対側には帯電防止性の裏面被覆層４がある。
　第２図に示した被転写シートは支持体として合成紙１１を使用する。該被転写シートは下塗層１２、導電性下地層１３、及び染料受理層１４を有し、反対側には別の下塗層１５及び裏面被覆層１６がある。
　本発明の効果を説明するために、本発明の種々の導電性下地層を用いて第１図に示すような一連の転写シートを本質的に製造した。使用した組成物を以下の表に示した。被転写シートの染料受理側についてその表面抵抗を２段階で測定した。すなわち、最初に導電性下地層〔すなわち、染料受理層でこれを上塗りする（ｏｖｅｒｌａｙ）前のもの〕を塗布し、乾燥し、硬化し、次いで完成した被転写シートにおける該下地層の評価を行なった後に、染料受理層自体の表面抵抗を測定した。それぞれの場合の測定条件は２０℃、湿度５０％であった。
　実施例１〜２２で使用した染料受理層は次の溶液から製造した。使用量は全て重量部として表わした。
　溶液Ａ：　　１２部　ビテル（ｖｉｔｅｌ）ＰＥ２００（飽和ポリエステル）
　　　　　０．６０部　アトラック（Ａｔｌａｃ）３６３Ｅ（不飽和ポリエステル）
　　　　　０．５１部　アミノシロキサンＭ４６８（剥離剤）
　　　　　　　５３部　トルエン
　　　　　　　３６部　ＭＥＫ
　溶液Ｂ：０．１２部　イミドロール（Ｉｍｉｄｒｏｌ）０Ｃ
　　　　　０．０９部　ステアリン酸
　　　　　　４．４部　トルエン
　　　　　　４．４部　ＭＥＫ
　溶液Ｃ：０．０９部　デガキュアー（Ｄｅｇａｃｕｒｅ）Ｋ１２６
　　　　　　２．２部　トルエン
　溶液Ａと溶液Ｂを別々に調製し、濾過し、次いで濾過した溶液に触媒溶液Ｃを短時間で混合し、その後被覆した。被覆し、１４０℃で硬化した後に、得られた染料受理層は約２μｍの乾燥厚みを有していた。
　実施例１〜２２に記載の導電性下地層の各々に使用した配合と表面抵抗（測定した場合）を以下の第１表に示す。表中に示した％は酸触媒を除外した組成物の重量基準であり、酸触媒は実施例１〜６ではＣｙｍｅｌに対する重量％として示し、実施例７〜２２では組成物全体に対する重量％として示した。第１表において、以下の略号及び商品名を使用した。
　ＰＥＧはポリエチレングリコールである。
　ＰＰＧはポリプロピレングリコールである。
　Ｄｉｇｏｌはジエチレングリコールである。
　Ｔｒｉｇｏｌはトリエチレングリコールである。
　Ｃｙｍｅｌはヘキサメトキシメチルメラミンである。
　Ｔｒｉｆｌａｔｅはトリフルオロメタンスルホン酸リチウムである。　
　ＫＦＢＳはノナフロオロ−１−ブタンスルホン酸カリウムである。
　ＰＴＳＡはｐ−トルエンスルホン酸である。
　実施例１、２、３、４、１３及び１４では下地層の上に染料受理層の良好な被膜が得られた。熱転写は標準の染料シートを用いて行なった。全転写（ｔｏｔａｌ　ｔｒａｎｓｆｅｒ）は認められなかった。かかる被転写シートは全て、印刷する前後両方共に取扱い上良好であった。
実施例２３
　別の染料受理層を用いて前記試験を反復した。導電性下地層はＣｙｍｅｌ　３０３（１．５１重量部）、ジエチレングリコール（０．５７重量部）、リチウムＰＴＳＡ（０．５７重量部）及びＰＴＳＡ（０．１９重量部）から成った。また染料受理層もＣｙｍｅｌ　３０３を使用し、被覆溶液は以下の３種の溶液を混合することによって（前記のようにして）調製した。
　溶液Ａ．　１４．８部　Ｖｙｌｏｎ　２００
　　　　　　０．１５部　Ｔｉｎｕｖｉｎ　２３４
　　　　　　　　６０部　トルエン
　　　　　　　　３５部　ＭＥＫ
　溶液Ｂ．　０．１２部　Ｃｙｍｅｌ
　　　　　　　２．５部　ＭＥＫ
　溶液Ｃ．０．０２４部　Ｔｅｇｏｍｅｒ　Ｈ−Ｓｉ　２２１０
　　　　　　０．１５部　Ｎａｃｕｒｅ　２５３０
　　　　　　　２．５部　ＭＥＫ
（Ｔｅｇｏｍｅｒ　
Ｈ−Ｓｉ
　また、得られた被転写シートは良好な取扱適性を有していた。本実施例の染料受理層は前の実施例のものよりも強い結合を導電性下地層に対して有しているようであった。
実施例２４
　本発明を更に説明するために、第１図に示すような被転写シートを本質的に製造した。
　以下のようにして、透明な二軸延伸ポリエステルフィルムの大きなウェブ（ｗｅｂ）の一方の面に導電性下地層を付与し、染料受理層で被覆し、且つ他方の面を導電性裏面被覆層で被覆した。
　上部ウェブに塗布すべき第１の被覆層は裏面被覆層であった。該ウェブの一方の表面を先ず化学的にエッチングして機械的定着部（ｋｅｙ）を与えた。被覆組成物を次のようにして調製した。
　アセトン／ジアセトンアルコール
　　　　　　　　　　　　１１／１の混合比のイソプロパノールを
　　　　　　　　　　　　痕跡量有する混合溶剤
　ＶＲＯＨ　　　　　　　　　　　４２重量部
　Ｃｙｍｅｌ　３０３　　　　　　１５　〃
　Ｎａｃｕｒｅ　２５３０　　　　１０　〃
　ＬｉＮＯ
３
　Ｄｉａｋｏｎ　ＭＧ１０２　　　２２　〃
　Ｇａｓｉｌ　ＥＢＮ　　　　　　　２　〃
　Ｓｙｌｏｉｄ　２４４　　　　　　８　〃
（ＶＲＯＨはＵｎｉｏｎ　Ｃａｒｂｄｅ社から販売されている、酢酸ビニルと塩化ビニルとビニールアルコールの溶剤可溶性の三元共重合体であり、Ｇａｓｉｌ　ＥＢＮ及びＳｙｌｏｉｄ２４４はそれぞれＣｒｏｓｆｉｅｌｄ社及びＧｒａｃｅ社から販売されているシリカ粒子の商標であり、Ｄｉａｋｏｎ　ＭＧ１０２はＩＣＩ社から販売されているポリメチルメタクリレートである）
　裏面被覆組成物は、３種の溶液すなわち熱硬化性樹脂前駆体、帯電防止液及び充填剤分散物として調製した。使用する前に短時間で上記の３種の溶液を混合して裏面被覆組成物を得た。次いで、これを上記のエッチングした表面に機械塗りし、乾燥し、次いで硬化して１．５〜２μｍ厚の裏面被覆層を形成させた。
　支持体の染料受理層については、導電性下地層組成物を次の各成分から調製した。
　メタノール　　　　　　　　　（溶剤）
　ＰＶＰ　Ｋ９０　　　　　２０重量部
　Ｃｙｍｅｌ　３０３　　　４０重量部
　Ｋ−Ｆｌｅｘ　１８８　　　５重量部
　Ｄｉｇｏｌ　　　　　　　１５重量部
　ＰＴＳＡ　　　　　　　　２０重量部
　ＬｉＯＨ．Ｈ２Ｏ　　　３．２重量部
　（Ｋ−ＦｌｅｘはＫｉｎｇ　Ｉｎｄｕｓｔｒｉｅｓ社から販売されているポリエステルポリオールであり、ＰＶＰはポリビニルピロリドンであり、両者は塗布性を調整するために添加される）
　この組成物は最初に反応性成分の３種の別々の溶液として調製され、使用する直前にそれらを混合する。この組成物を支持体の裏面被覆層と反対側の面に機械塗りし、乾燥し、次いで硬化して約１μｍの厚みの乾燥被膜を得た。
　
染
　トルエン／ＭＥＫ　　　　　　　　６０／４０の溶剤混合物
　Ｖｙｌｏｎ　２００　　　　　　　　　　１００重量部
　Ｔｅｇｏｍｅｒ　Ｈ−Ｓｉ　２２１０　　１．３　〃
　Ｃｙｍｅｌ　３０３　　　　　　　　　　１．８　〃
　Ｔｉｎｕｖｉｎ　９００　　　　　　　　２．０　〃
　Ｎａｃｕｒｅ　２５３０　　　　　　　　０．２　〃
　（Ｔｅｇｏｍｅｒ　Ｈ−Ｓｉ　２２１０は酸条件下でＣｙｍｅｌ　３０３で架橋されて印刷中に有効な剥離系を与えることができるビス−ヒドロキシアルキルポリジメチルシロキサンであり、Ｔｈ　Ｇｏｌｄｓｃｈｍｉｄｔ社から販売されている）
　この染料受理層被覆組成物を、３種類の機能溶液、すなわち染料受理性Ｖｙｌｏｎ及びＴｉｎｕｖｉｎ　ＵＶ吸収剤を含有する第１の溶液、Ｃｙｍｅｌ架橋剤を含有する第２の溶液、並びにＴｅｇｏｍｅｒシリコーン剥離剤及びＴｅｇｏｍｅｒ物質とＣｙｍｅｌ物質との間の架橋重合を触媒促進させるＮａｃｕｒｅ溶液を含有する第３の溶液を混合することによって（前記のようにして）調製した。インライン（ｉｎ−ｌｉｎｅ）機械塗りを用いて上記染料受理層被覆組成物を導電性下地層の上に塗り、乾燥し、次いで硬化して厚み約４μｍの染料受理層を得た。
　被覆したウェブの試験によって高度に架橋された裏面被覆層は次後に他の２つの被膜を付与する間に使用した溶剤及び高められた温度に対して安定性になっていることが明らかにされた。次いで被覆されたフィルムのウェブを個々の被転写シートに切断し、熱転写印刷機に使用するために積み重ね次いで梱包した。前記の取扱い試験中及び通常の印刷中に、該被転写シートは一方が他方の上を容易に滑ること及び該シートを任意に認められる供給誤り（ｍｉｓｆｅｅｄｉｎｇ）をすることなく印刷機を通して供給されることが認められた。該被転写シートは印刷する前は澄明且つ透明であり、この特性は印刷する間保持されてオーバーヘッドプロジェクション用の高度の透明性を与え、印刷中に発生する全転写の形跡はなかった。
　該被転写シートの両面の表面抵抗は２５℃、湿度５０％で測定した。裏面被覆層については約１×１０１１Ωの値が得られ、染料受理層の表面については約１×１０１２Ωの値が得られた。
実施例２５
　二軸延伸ポリエステルフィルムＭｅｌｉｎｅｘ　９９０（商品名、ＩＣＩ社製）の不透明白色の支持体を使用して前記実施例を反復した。最初に裏面被覆層を塗布し、その後に導電性下地層を塗布した。上記の層の両方は共に実施例２４に記載のものと同じ組成を有する。しかしながら、染料受理層被覆組成物は部分的に改変されており、次の通りであった。
　トルエン／ＭＥＫ　　　　　　　　　　６０／４０の溶剤混合物
　Ｖｙｌｏｎ　２００　　　　　　　　　　　　１００重量部
　Ｔｅｇｏｍｅｒ　Ｈ−Ｓｉ　２２１０　　　　０．７　〃
　Ｃｙｍｅｌ　３０３　　　　　　　　　　　　１．４　〃
　Ｔｉｎｕｖｉｎ　９００　　　　　　　　　　１．０　〃
　Ｎａｃｕｒｅ　２５３０　　　　　　　　　　０．２　〃
　得られた被転写シートは実施例２４の透明性と同じ良好な取扱適性を有し、また印刷中に発生する任意の全転写の形跡はなかった。
実施例２６及び２７
　第１図に示すような配置を有し、異なる染料受理層を有する別の２種類の被転写シートを本質的に製造した。そのうちの一方（実施例２６）は酸硬化されたシリコーン／Ｃｙｍｅｌ剥離系を含有する前記の好ましい組成物の染料受理層を有し、これに対し、他方のノート（実施例２７）は塩基硬化されたシリコーン／エポキシド剥離系を有していた。
　上記の両方の場合の導電性下地層は次の成分からなる。
　Ｃｙｍｅｌ　３０３　　　　　１．５１重量部
　ジエチレングリコール　　　　０．５７　〃
　リチウム・ＰＴＳＡ　　　　　０．５７　〃
　ＰＴＳＡ　　　　　　　　　　０．１９　〃
　実施例３の染料受理層もまたシリコーン用の架橋剤としてＣｙｍｅｌ　３０３を使用し、被覆溶液は以下の３種類の溶液を混合することによって調製した。
　溶液Ａ．　トルエン／ＭＥＫ　　６０／３０の混合溶剤
　　　　　　Ｖｙｌｏｎ　２００　　　　　　　　　　１４．８重量部
　　　　　　Ｔｉｎｕｖｉｎ　２３４　　　　　　　　０．１５　〃
　溶液Ｂ．　ＫＥＫ　　　　　　　　　　　　　　　　　２．５　〃
　　　　　　Ｃｙｍｅｌ　３０３　　　　　　　　　　０．１２　〃
　溶液Ｃ．　ＭＥＫ　　　　　　　　　　　　　　　　　２．５　〃
　　　　　　Ｔｅｇｏｍｅｒ　Ｈ−Ｓｉ　２２１０　０．０２４　〃
　　　　　　Ｎａｃｕｒｅ　２５３０　　　　　　　　０．１５　〃
　比較Ａについては、染料受理層は次の３種類の溶液から調製した。
　溶液Ａ．トルエン／ＭＥＫ　　　　　　　　　５３／３６の混合溶剤
　　　　　Ｖｉｔｅｌ　ＰＥ　２００　　　　　　　　　１２重量部
　　　　　Ａｔｌａｃ　３６３Ｅ　　　　　　　　　０．６０　〃
　　　　　アミノシロキサンＭ４６８　　　　　　　０．５１　〃
　溶液Ｂ．トルエン／ＭＥＫ　　　　　　　　　　　４／４の混合溶剤
　　　　　Ｉｍｉｄｒｏｌ　０Ｃ　　　　　　　　　０．１２重量部
　　　　　ステアリン酸　　　　　　　　　　　　　０．０９　〃
　溶液Ｃ．トルエン　　　　　　　　　　　　　　　　　　２　〃
　　　　　Ｄｅｇａｃｕｒｅ　Ｋ１２６　　　　　　０．０９　〃
　（Ｖｉｔｅｌ　ＰＥ　２００はＧｏｏｄｙｅａｒ社から販売されている飽和ポリエステルであり、Ａｔｌａｃ　３６３Ｅは不飽和ポリエステルであり、アミノシロキサンＭ４６８はＩＣＩ社から販売されているアミン変性したシリコーンであり、Ｉｍｉｄｒｏｌは湿潤剤であり、Ｄｅｇａｃｕｒｅ　Ｋ１２６は上記シロキサンを架橋するために使用した有機オリゴエポキシドであり、Ｄｅｇｕｓｓａ社から販売されているものである）
　染料受理層被覆組成物の各々については、溶液Ａと溶液Ｂを別々に調製し、濾過し、次いで該被覆組成物を導電性下地層の上に塗る直前に上記の濾過溶液に触触溶液Ｃを混合した。塗布し、硬化した後に、得られた染料受理層は約２μｍの乾燥厚みを有していた。
　標準的染料シートを用いて熱転写印刷を行なった。全転写は認められなかった。両方の被転写シートは印刷する前後両方共に取扱いが良好であった。
　実施例２６の染料受理層は実施例２７の染料受理層よりも強い結合を導電性下地層に対して有していた。
【図面の簡単な説明】
　第１図は本発明の被転写シートの横断図の図解図であり、第２図は本発明の別の被転写シートの横断面の図解図であり、１は二軸延伸ポリエチレンテレフタレートフィルム（支持体）、２及び１３は導電性下地層、３、１４は染料受理層、４及び１６は裏面被覆層、１１は合成紙（支持体）、１５は下塗層をそれぞれ示す。
【図面】